(57)【要約】【課題】木造家屋において木製床下地に釘打ち固定しても十分な衝撃吸収性能を発揮する床材を提供し、木造家屋における高齢者の転倒事故を防止する。【解決手段】表面側から基材２／緩衝材３／木質基板４の順に積層されてなる床材１であって、基材は厚さが２．０〜４．０ｍｍであって曲げヤング係数が１５００〜５５０００Ｎ／ｍｍ２であり、緩衝材は厚さが１．５〜４．０ｍｍであってアスカーＣ硬度が２０〜７０度である。この床材は衝撃吸収フロアとして十分な性能を備え、木造家屋において木製床下地に釘打ち固定してもその衝撃吸収性能を損なわない。【選択図】図３
2015203203.tif 000002
【特許請求の範囲】
【請求項１】
単一層または複数層からなる基材の裏面側に緩衝材が積層されてなる床材であって、基材は厚さが２．０〜４．０ｍｍであって曲げヤング係数が１５００〜５５００Ｎ／ｍｍ２であり、緩衝材は厚さが１．５〜４．０ｍｍであってアスカーＣ硬度が２０〜７０度であることを特徴とする床材。
【請求項２】
緩衝材の裏面側に木質基板が積層されてなることを特徴とする請求項１記載の床材。
【発明の詳細な説明】
【技術分野】
【０００１】
本発明は床材に関し、特に衝撃吸収性能に優れた床材に関する。
【背景技術】
【０００２】
床材が敷設された室内で高齢者や障害者などが転倒したときに床材からの衝撃で怪我をする事故が頻発しており、骨折などの重傷を負うケースも多い。このため、転倒の際に床材からの衝撃を小さくするような機能すなわち衝撃吸収性能を持った床材の開発が望まれている。日本建築学会床工事ＷＧの報告によれば、ＪＩＳ  Ａ  ６５１９の測定方法により測定した最大加速度の値が１００Ｇ以下であれば、人間が転倒して頭などを床にぶつけた際であっても怪我を負いにくいものとされている。
【０００３】
このような背景から、出願人は、表面側から第一基材Ａ、第一緩衝材Ｂ、第二基材Ｃ、第二緩衝材Ｄの順に積層されてなる床材において、各積層材の厚さおよび／またはアスカーＣ硬度を特定の範囲に限定することにより、上記測定による最大加速度１００Ｇ以下の衝撃吸収性能を与えることができることを知見し、特許出願を行うに至った。これらが下記特許文献１〜４に開示されている。
【先行技術文献】
【特許文献】
【０００４】
【特許文献１】特開２０１２−３６６５４号公報
【特許文献２】特開２０１２−４１６７５号公報
【特許文献３】特開２０１２−４１７４２号公報
【特許文献４】特開２０１２−４６８９９号公報
【発明の概要】
【発明が解決しようとする課題】
【０００５】
特許文献１〜４に開示された従来技術による木質床材は、高齢者施設において、コンクリートスラブ上に接着剤や両面テープなどで固定して衝撃吸収フロアとして使用するのは好適なものであるが、最裏層に緩衝材（第二緩衝材Ｄ）が用いられるため、木質の床下地Ｅに対して釘固定することができない。釘Ｆで固定すると、第二緩衝材Ｄが圧縮されてしまい、本来の衝撃吸収性能を発揮することができなくなる（図４）。このため、これら従来技術による木質床材は、木造住宅において木製床下地上に貼着して使用することができなかった。
【０００６】
しかしながら、高齢者の転倒による死亡事故は、高齢者が居住する自宅（木造家屋）で多発しているのが実情であり、これを未然に防止するべく、木造家屋において木製床下地に施工しても十分な衝撃吸収性能を発揮する床材の開発が望まれるが、現在までのところ、有効な解決策が見出せていない。
【０００７】
したがって、本発明が解決しようとする課題は、木造家屋において木製床下地に釘打ち固定しても十分な衝撃吸収性能を発揮する床材を提供し、木造家屋における高齢者の転倒事故を防止することである。
【課題を解決するための手段】
【０００８】
この課題を解決するため、請求項１に係る本発明は、単一層または複数層からなる基材の裏面側に緩衝材が積層されてなる床材であって、基材は厚さが２．０〜４．０ｍｍであって曲げヤング係数が１５００〜５５００Ｎ／ｍｍ２であり、緩衝材は厚さが１．５〜４．０ｍｍであってアスカーＣ硬度が２０〜７０度であることを特徴とする。
【０００９】
請求項２に係る本発明は、請求項１記載の床材において、緩衝材の裏面側に木質基板が積層されてなることを特徴とする。
【発明の効果】
【００１０】
本発明は、請求項１に記載されるように、基材の裏面側に緩衝材が積層されてなる床材において、基材について厚さおよび曲げヤング係数を特定の範囲に限定すると共に緩衝材について厚さおよびアスカーＣ硬度を特定の範囲に限定することによって床材表面が受ける衝撃を大きく吸収する効果を発揮する。
【００１１】
より詳しくは、本発明の床材において、基材として厚さが２．０〜４．０ｍｍであって曲げヤング係数が１５００〜５５００Ｎ／ｍｍ２であるものを使用すると共に、緩衝材として厚さが１．５〜４．０ｍｍであってアスカーＣ硬度が２０〜７０度であるものを使用することにより、床材表面が衝撃を受けたときに基材が撓んで緩衝材に適度な沈み込みを生じさせるので、緩衝材本来の性能が発揮され、衝撃吸収性能に優れた床材とすることができる。
【００１２】
本発明の床材は、基材の裏面側に緩衝材が積層された構成において基材の厚さと曲げヤング係数および緩衝材の厚さとアスカーＣ硬度をそれぞれ特定の範囲に限定することによって優れた衝撃吸収性能を与えるので、最裏面側にさらに木質基板を積層した積層構成を採用することにより、衝撃吸収性能を何ら損なうことなく、この木質基板の厚さ範囲内において釘打ちして木製床下地に固定することができる。すなわち、この実施形態による床材は、木造家屋において木製床下地に施工しても十分な衝撃吸収性能を発揮することができ、木造家屋における高齢者の転倒事故防止に効果的である。
【図面の簡単な説明】
【００１３】
【図１】本発明の一実施形態による床材の構成を示す断面図である。
【図２】本発明の他実施形態による床材の構成を示す断面図である。
【図３】図２の床材を木製床下地に釘固定した状態を示す断面図である。
【図４】従来技術による床材を木製床下地に釘固定した状態を示す断面図である。
【発明を実施するための最良の形態】
【００１４】
図１を参照しながら本発明の一実施形態による床材の構成について説明する。この床材１は、図１に示すように、基材２の裏面側に緩衝材３が積層された積層構成を有する。この構成の床材１は、コンクリート建築物においてコンクリートスラブなどの硬質床下地上に接着剤や両面テープなどで固定して衝撃吸収フロアとして使用することができる。
【００１５】
基材２は、厚さが２．０〜４．０ｍｍであって曲げヤング係数が１５００〜５５００Ｎ／ｍｍ２であることを必須条件とし、この条件を満たすものの中から任意に選択することができる。基材２としては、たとえばＭＤＦ、ＨＤＦなどの木質繊維板、合板、無垢材、積層板、集成材などの木質材であって、その表面に任意に化粧紙、突板、オレフィンシートなどの合成樹脂シートなどによる化粧シートが貼着されたものを用いることができる。また、基材２の表面、または該表面に貼着された化粧シートの表面に任意塗装が施されたものを用いても良い。塗装は、防滑性能を有する防滑性塗料を用いて行うことが好ましい。
【００１６】
基材２は、単一層からなるものであっても、複数層からなるものであっても良い。基材２として複数層からなる複合基材を用いる場合は、該複合基材としての合計厚さが２．０〜４．０ｍｍであって、且つ、該複合基材としての曲げヤング係数が１５００〜５５００Ｎ／ｍｍ２であることが必要である。基材２として２層からなる複合基材を用いる場合は、上層（表面側）の基材（第一基材）として上記したような木質材を用い、その下層の基材（第二基材）としてたとえばポリエチレン、ポリプロピレン、塩化ビニル、ＰＥＴ、ＡＢＳなどの硬質プラスチックや低発泡プラスチックを用いることができる。
【００１７】
緩衝材３は、厚さが１．５〜４．０ｍｍであってアスカーＣ硬度が２０〜７０度であることを必須条件とし、この条件を満たすものの中から任意に選択することができる。緩衝材３としては、たとえばポリビニルアルコール（ＰＶＡ）、エチレン−ビニルアルコール共重合体（ＥＶＯＨ）、ポリエチレン（ＰＥ）などの合成樹脂発泡体や、合成ゴム、天然ゴムなどのゴム発泡体を用いることができる。
【００１８】
緩衝材３の厚さが１．５ｍｍ未満であると衝撃吸収性能が不十分となり、床の硬さ試験において１００Ｇ以下の値を得ることが困難になる。一方、緩衝材３の厚さが４．０ｍｍを超えると、床材１の表面に衝撃が加えられたときに基材２の撓みが大きくなり、基材２が割れてしまうおそれがある。
【００１９】
緩衝材３のアスカーＣ硬度については、２０度未満であると、柔らかすぎて歩行時の沈み込みが大きくなって不快感を与えるだけでなく、人が転倒したときに基材２から受ける衝撃を十分に吸収することができず、転倒した人の頭などが基材２に強く打ち付けられる危険性がある。一方、緩衝材３のアスカーＣ硬度が７０度より大きくなると、緩衝材として硬すぎるものとなって衝撃吸収作用を十分に発揮することができない。これらの要因から、緩衝材３のアスカーＣ硬度範囲は２０〜７０度とすることが必要であり、好ましくは２５〜６０度である。
【００２０】
図２は本発明の他実施形態による床材１を示す。この床材１は、図１の床材１の緩衝材３の裏面側に木質基板４を積層させたものであって、表面側から基材２／緩衝材３／木質基板４の順に積層された積層構成を有する。木質基板４は、基材２（第一基材）と同様の、たとえばＭＤＦ、ＨＤＦなどの木質繊維板、合板（針葉樹合板、広葉樹合板）、無垢材、積層板、集成材などの木質材からなる。
【００２１】
木質基板４には、施工時に隣接する床材と嵌合する実（雄実６、雌実７）を四周木口面に形成するために厚さを大きく取る必要があり、たとえば５．０〜１０．０ｍｍの厚さとする。厚さが５．０ｍｍ未満ではこの厚さ範囲に実を形成することが困難となる。１０．０ｍｍより厚くなると、床材１の全体厚が大きくなりすぎてしまい、衝撃吸収性能を必要としない部屋との床施工高さに段差が生じやすくなる。
【００２２】
図３は、図２の床材１を木製床下地７に対して釘８で固定した施工状態を示す。この床材１は最裏面が木質基板４で構成され、従来技術による床材（図４）のように緩衝材（第二緩衝材Ｄ）を有していないので、釘固定しても緩衝材の圧縮による衝撃吸収性能の低下を招くことがない。
【００２３】
以下、本発明の実施例を比較例と対比して説明することにより、本発明の構成および作用効果をより具体的に実証する。なお、本発明は下記の実施例に限定されるものではなく、特許請求の範囲の記載によって定義される発明の範囲内において様々な変形・変更が許容されることは言うまでもない。
【００２４】
図１に示す基材２／緩衝材３の積層構成を有する床材１において、基材２として厚さ２ｍｍ、曲げヤング係数３０００Ｎ／ｍｍ２であるＭＤＦを用い、緩衝材３として厚さ２．５ｍｍ、アスカーＣ硬度５０度であるポリエチレン１０倍発泡体を用いたものを実施例１とし、基材２として厚さ１ｍｍ、曲げヤング係数３０００Ｎ／ｍｍ２であるＭＤＦからなる第一基材の下層に厚さ２ｍｍ、曲げヤング係数２０００Ｎ／ｍｍ２であるポリプロピレン樹脂板からなる第二基材を積層させた複合基材を用い（これらの複合基材としての曲げヤング係数は２５００Ｎ／ｍｍ２であった）、緩衝材として実施例１と同じ厚さ２．５ｍｍ、アスカーＣ硬度５０度であるポリエチレン１０倍発泡体を用いたものを実施例２とした。また、実施例１と同じ基材２を用いながら、緩衝材３としては実施例１の緩衝材３と同じ厚さであるがアスカーＣ硬度が１５度と異なるポリウレタン２０倍発泡体を用いたものを比較例１とし、実施例１と同じ緩衝材３を用いながら、基材２としては実施例１と同じ曲げヤング係数であるが厚さが１ｍｍと異なるＭＤＦを用いたものを比較例２とし、実施例２と同じ第一基材および緩衝材３を用いながら、第二基材としては実施例２の第二基材と同じ曲げヤング係数であるが厚さが０．５ｍｍと異なるポリプロピレン樹脂板を用いたものを比較例３とした。これらについてＪＩＳ  Ａ  ６５１９の測定方法により最大加速度Ｇを測定して衝撃吸収性能を評価した結果が表１に示されており、比較例１〜３に比べて実施例１および実施例２は１００以下のＧ値を有し、優れた衝撃吸収性能を有することが確認された。
【００２５】
【表１】
2015203203.tif 000003
【００２６】
表２は、図２に示す基材２／緩衝材３／木質基板４の積層構成を有する床材１において、基材２として厚さ２ｍｍ、曲げヤング係数３０００Ｎ／ｍｍ２であるＭＤＦを用い、緩衝材３として厚さ２．５ｍｍ、アスカーＣ硬度５０度であるポリエチレン１０倍発泡体を用い、木質基板４として厚さ７．５ｍｍの針葉樹合板を用いたものを実施例３とし、基材２として厚さ１ｍｍ、曲げヤング係数３０００Ｎ／ｍｍ２であるＭＤＦからなる第一基材の下層に厚さ２ｍｍ、曲げヤング係数２０００Ｎ／ｍｍ２であるポリプロピレン樹脂板からなる第二基材を積層させた複合基材を用い（これらの複合基材としての曲げヤング係数は２５００Ｎ／ｍｍ２であった）、緩衝材として実施例３と同じ厚さ２．５ｍｍ、アスカーＣ硬度５０度であるポリエチレン１０倍発泡体を用い、木質基板４として実施例３と同じ厚さ７．５ｍｍの針葉樹合板を用いたものを実施例４とした。また、実施例３と同じ基材２を用いながら、緩衝材３としては実施例３の緩衝材３と同じ厚さであるがアスカーＣ硬度が１５度と異なるポリウレタン２０倍発泡体を用いたものを比較例４とし、実施例３と同じ緩衝材３を用いながら、基材２としては実施例３と同じ曲げヤング係数であるが厚さが１ｍｍと異なるＭＤＦを用いたものを比較例５とし、実施例４と同じ第一基材および緩衝材３を用いながら、第二基材としては実施例４の第二基材と同じ曲げヤング係数であるが厚さが０．５ｍｍと異なるポリプロピレン樹脂板を用いたものを比較例６とした。木質基板は、比較例４〜６においても実施例３，４と同じ厚さ７．５ｍｍの針葉樹合板を用いた。これらの実施例３，４および比較例４〜６についてＪＩＳ  Ａ  ６５１９の測定方法により最大加速度Ｇを測定して衝撃吸収性能を評価した結果が表２に示されており、比較例４〜６に比べて実施例３および実施例４は１００以下のＧ値を有し、優れた衝撃吸収性能を有することが確認された。
【００２７】
【表２】
2015203203.tif 000004
【符号の説明】
【００２８】
１  床材
２  第一基材
３  緩衝材
４  木質基板
５  雄実
６  雌実
７  木製床下地
８  釘
【図１】
2015203203.tif 000005
【図２】
2015203203.tif 000006
【図３】
2015203203.tif 000007
【図４】
2015203203.tif 000008